(57)【特許請求の範囲】
【請求項１】
金属表面、前記金属表面層上に付着した下塗層、および前記下塗層上に付着したトップコートを含み、ここで前記下塗層が、シラノール含有オルガノポリシロキサン樹脂およびアルキルシリカートである架橋剤を含有する下塗組成物より形成され、そしてここで前記トップコートがアルケニル官能性ポリオルガノシロキサン、オルガノヒドロゲンシロキサンおよびヒドロシリル化触媒を含有するトップコート組成物より形成される物品であって、
前記下塗組成物中の前記アルキルシリカートが、以下の式：
Ｓｉ（ＯＲ１０）（ＯＲ１１）（ＯＲ１２）（ＯＲ１３）
〔式中、Ｒ１０、Ｒ１１、Ｒ１２およびＲ１３の各々が１から４個の炭素原子を含有するアルキル基を表わす〕
によって表わされる少なくとも一つのテトラアルキルシリカートを部分的に加水分解して得られる縮合物である、
物品。
【請求項２】
前記金属表面が、ステンレス鋼、タングステン、ニッケル、コバルト、モリブデン、スズ、バナジウム、チタン、アルミニウム、鉄、銅、亜鉛、銀、鉛およびそれらの組み合わせからなる群より選択される金属を含有する、請求項１に記載の物品。
【請求項３】
前記金属表面がステンレス鋼で作製される、請求項２に記載の物品。
【請求項４】
前記金属表面がタングステンを含有している、請求項２に記載の物品。
【請求項５】
前記下塗組成物中の前記シラノール含有オルガノポリシロキサン樹脂が一般式：
ＭａＤｂＴｃＱｄ                  （式Ｉ）
によって表わされ、
式中、Ｍ＝Ｒ１Ｒ２Ｒ３ＳｉＯ１／２；Ｄ＝Ｒ４Ｒ５ＳｉＯ２／２；Ｔ＝Ｒ６ＳｉＯ３／２；そしてＱ＝ＳｉＯ４／２であり、ここで下付文字、ａ、ｂ、ｃおよびｄがゼロもしくは正の数であり、かつ前記樹脂が芳香族溶剤中で５０重量％の固形物溶液に基づいて、５センチストークスと１０，０００センチストークスとの間で変化する粘度を有するように選択され、そしてここで各々のＲ１、Ｒ２、Ｒ３、Ｒ４、Ｒ５およびＲ６が独立して、水素、ヒドロキシル、Ｃ１からＣ６０の一価のアルキルラジカル、Ｃ１からＣ６０の一価のハロアルキルラジカル、Ｃ１からＣ６０の一価のアリールラジカル、Ｃ１からＣ６０の一価のアルキルアリールラジカルおよびＣ１からＣ６０の一価のハロアルキルアリールラジカルからなる群より選択され、ここでＲ１、Ｒ２およびＲ３の少なくとも一つがヒドロキシルであるという限定に従う、
請求項１〜４のいずれか一項に記載の物品。
【請求項６】
前記シラノール含有オルガノポリシロキサンが、一般式（ＩＩ）：
ＤｅＴｆ                  （式ＩＩ）
によって表わされ、
式中、Ｄ＝Ｒ７Ｒ８ＳｉＯ２／２、Ｔ＝Ｒ９ＳｉＯ３／２であり、ここで各々のＲ７、Ｒ８およびＲ９が独立して、アルキル、ヒドロキシル、アルコキシもしくはアシロキシであり、１分子中のＲ７、Ｒ８およびＲ９の少なくとも一つがヒドロキシルであるという条件であり、ｅが１６０から４５０までであり、そしてｆが１５から５０である、
請求項５に記載の物品。
【請求項７】
前記アルキルシリカートがテトラエチルシリカートの縮合物である、請求項１〜６のいずれか一項に記載の物品。
【請求項８】
前記下塗り組成物が縮合触媒をさらに含有する、請求項１〜７のいずれか一項に記載の物品。
【請求項９】
前記触媒が塩化鉄である、請求項８に記載の物品。
【請求項１０】
前記アルケニル官能性オルガノポリシロキサンが一般式：
【化２】
0005689262.tif 000004
を持つビニル鎖末端化ポリシロキサンであり、
式中、Ｒ１４が不飽和のない一価の炭化水素ラジカルであり、Ｒ１５がアルケニル不飽和を持つ炭化水素ラジカルであり、ｘが０から６３００であり、ｙが０から２５０であり、ｘ＋ｙの合計が少なくとも８０であるという条件である、
請求項１〜９のいずれか一項に記載の物品。
【請求項１１】
Ｒ１４がメチルであり、Ｒ１５がビニルもしくはビニルエーテルである、請求項１０に記載の物品。
【請求項１２】
前記オルガノヒドロゲンシロキサンが、
ＭＤｒＤＨｓＭ
ＭＤＨｒＭ
ＭＤｒＤＨｓＭＨ
ＭＨＤｒＤＨｓＭＨおよび
ＭＨＤｒＭＨ
からなる群より選択される式を持つ実質的に直鎖のヒドロゲンシロキサンであり、
式中、
ＭがＲ１６３ＳｉＯ１／２として定義され、
ＭＨがＨｇＲ１６３−ｇＳｉＯ１／２として定義され、
Ｄ＝Ｒ１６Ｒ１６ＳｉＯ２／２であり
ＤＨ＝Ｒ１６ＨＳｉＯ２／２であり、
ここで、Ｒ１６が独立して、１から４０個の炭素原子の一価の炭化水素であり、下付き文字ｒおよびｓがゼロもしくは正の数であって良く、ｒとｓの合計が１０から１００の範囲であり、ｒとｇの合計が少なくとも２であるという条件である、
請求項１〜１１のいずれか一項に記載の物品。
【請求項１３】
前記オルガノヒドロゲンシロキサンがＭＤＨｋＭであり、式中、ｋが０より大きく、そして１００より小さい、請求項１２に記載の物品。
【請求項１４】
前記ヒドロシリル化触媒が白金系錯体である、請求項１〜１３のいずれか一項に記載の物品。
【請求項１５】
前記トップコート組成物が溶剤を含有する、請求項１〜１４のいずれか一項に記載の物品。
【請求項１６】
前記物品が外科用ニードルである、請求項１〜１５のいずれか一項に記載の物品。
【請求項１７】
前記物品が外科用装置である、請求項１〜１５のいずれか一項に記載の物品。
【請求項１８】
コートされた金属表面を持つ物品もしくは装置を作製する方法であって、（１）少なくとも一つ金属表面を持つ物品もしくは装置を提供するステップ、（２）請求項１による下塗組成物およびトップコート組成物を提供するステップ、（３）前記金属表面を前記下塗組成物と接触させて下塗層を形成するステップ、（４）前記下塗層を前記トップコート組成物と接触させトップコートを形成するステップ、（５）前記下塗層と前記トップコートとを硬化して、それによって前記物品もしくは装置を作製するステップを含有する、方法。
【請求項１９】
前記金属表面を下塗組成物に接触させるステップが、浸し塗り、スプレー塗装、はけ塗りもしくはワイプ塗装からなる群より選択される、請求項１８に記載の方法。
【請求項２０】
前記方法が下塗層を形成するために下塗組成物を乾燥させるステップをさらに含有する、請求項１８〜１９のいずれかに記載の方法。
【請求項２１】
前記下塗層および前記トップコートが８０から３００℃までの温度で２秒から２０分間のあいだ硬化される、請求項１８〜２０のいずれか一項に記載の方法。
【請求項２２】
請求項１８〜２１のいずれか一項に記載の方法によって作製された物品もしくは装置。
【発明の詳細な説明】
【技術分野】
【０００１】
本発明は、低摩擦係数のコーティングによってコートされた少なくとも一つの金属表面を持つ物品もしくは装置に関する。とりわけ、それは、少なくとも部分的に縮合重合したシラノール官能性シロキサンによって下塗りされ、そしてその後に添加重合したアルケニル官能性シロキサンのトップコートによってコートされた少なくとも一つの金属表面を含む物品もしくは装置に関する。本発明はまた、そのようなコートされた物品もしくは装置を作製する方法に関する。
【背景技術】
【０００２】
外科用装置、ニードル、かみそりのような物品の金属表面のシリコーンによるコーティングは公知である。例えば、米国特許第６，２１０，４３７号は、ケイ素水酸化物およびケイ素水素化物の基を持つ短鎖シリコーンの第一の層とシリコーンポリマーの第二の層とによってコートされた金属表面を含む医療機器を開示し、第一の層の短鎖シリコーンは金属へとケイ素水素化物の末端ではないケイ素水酸化物基を介して結合し、第二の層のシリコーンポリマーは第一の層の短鎖シリコーンのケイ素水素化物基へとビニル基を介して共有結合する。
【０００３】
米国特許第５，９８５，３５５号は、外科用ニードルのコーティングプロセスを開示する。プロセスは、ニードルの表面へ縮合可能なポリメチルシロキサン含有組成物を塗布する事によって、ニードルの表面上に第一の平滑コーティングを形成する事と、第一のコーティング上にアミノおよびアルコキシ官能性シロキサン含有組成物を塗布することによって平滑コーティング上に第二のスリップコーティングを形成する事とを含む。
【０００４】
米国特許第４，７２０，５２１号は、皮下注射ニードル、かみそりブレード、カテーテルなどをコートするのに用いるための薄膜形成シロキサン組成物を開示する。組成物は、二つもしくはそれ以上のビニル基を持つ第一のシロキサンポリマー、二つもしくはそれ以上のペンダント水素基を持つ第二のシロキサン架橋ポリマー、二つもしくはそれ以上の末端水素基を持つ第三のシロキサン鎖伸長ポリマーの組み合わせを含む反応性成分、ならびに（Ｒ）３ＳｉＯ（ＳｉＲ２Ｏ）ｚＳｉ（Ｒ）３〔式中、ＲはＣ１−Ｃ２０アルキル、ハロアルキル、アリール、ハロアリール、シクロアルキル、シラシクロペンチル、アラルキルおよびそれらの混合物であり、そしてＺは約２０から約１，８００である〕の式を持つ非反応性成分を含む。
【０００５】
米国特許第６，９３６，２９７号は、少なくとも一つのポリジアルキルシロキサンとアミノアルキルシロキサンと少なくとも一つの他の共重合可能なシロキサンと少なくとも一つの他のシリコン処理用物質とのコーティング混合物を用いる事によるシリコン処理をした外科用ニードルを作製する方法を開示する。
【０００６】
米国特許第５，５３６，５８２号は、縫合ニードルのような滑らかな基体へと用いる事の出来る水性のシリコーンコーティング組成物を開示する。コーティング組成物は、非反応性のポリジメチルシロキサン、反応性のシロキサンポリマー、および少なくとも一つの分散剤を含み、ここで反応性シロキサンポリマーは、アミノアルキルシロキサンと少なくとも一つの他の共重合可能なシロキサンとの混合物である。
【０００７】
残念な事に、従来技術におけるコーティング物質のいくつかは高い硬化温度および長い硬化期間とを必要とする。例えば、米国特許’４３７号は、そこに開示されるコーティングが１４０℃で４時間硬化されることを例示する。米国特許’３５５号は、縮合可能なポリメチルシロキサンの硬化が１３０℃から２５０℃の範囲の温度で１時間から５時間の範囲の期間で起こる事を開示する。米国特許’２９７号は、コートされたニードルがかまど内もしくはオーブン内に約１００℃から２００℃の温度で約２時間から約４８時間の範囲の期間、配置される事を開示する。
【０００８】
これまで、硬化されたコーティング物質はしばしば金属基体へと共有結合するその能力に関して満足できない状態であった。従って、それらのコーティングの堅牢性は基体からの層間剥離の危険によって限定されるであろう。
【０００９】
さらに従来技術のコーティングのいくつかは比較的高い摩擦係数を持つ。このようなコーティングは小さい組織貫通するための力を持つ事を必要とする外科用ニードルや、低い皮膚への刺激を必要とするかみそり刃のような低い摩擦を必要とする用途には適さないので、それらは望ましくない。
【発明の概要】
【発明が解決しようとする課題】
【００１０】
従って、コーティング分野において、従来技術よりも、より低い温度でより短い硬化期間で硬化できる堅牢性のある、低い摩擦抵抗のコーティングによってコートされた金属表面を持つ物品もしくは装置への必要性が存在する。本発明はその必要性への解決策を提供する。
【課題を解決するための手段】
【００１１】
一実施態様において、本発明は金属表面、前記金属表面上に付着する下塗層および前記下塗層に付着するトップコートを持つ物品に関し、前記下塗層がシラノール含有オルガノポリシロキサン樹脂とアルキルシリカートである架橋剤とを含有する下塗組成物により形成され、そして前記トップコートがアルケニル官能性ポリオルガノシロキサン、オルガノヒドロゲンシロキサンおよびヒドロシリル化触媒を含むトップコート組成物より形成される。
【００１２】
本発明の物品は、本発明の物品は、例えば、外科用ニードル、かみそり、切断／スライス装置のような外科用装置、ニードルおよび物品のためのヘルスケア関連装置のような用途に好適である。物品上のコーティングは堅牢性であり、低い摩擦係数を示す。このコーティングをニードルのような装置へと塗布する事は、より少ない力で装置が組織を貫通する性能を向上させるのを助けることができる。
【００１３】
他の実施態様において、本発明は、コートされた金属表面を持つ物品もしくは装置を作製する方法に関し、方法は（１）少なくとも一つ金属表面を持つ物品もしくは装置を提供するステップ、（２）下塗組成物およびコーティング組成物を提供するステップであって、ここで下塗組成物がシラノール含有オルガノポリシロキサン樹脂とアルキルシリカートである架橋剤とを含有し、そしてここでトップコート組成物がアルケニルアルケニル官能性ポリオルガノシロキサン、オルガノヒドロゲンシロキサンおよびヒドロシリル化触媒とを含有するステップ、（３）前記金属表面を前記下塗組成物と接触させて下塗層を形成するステップ、（４）前記下塗層を前記トップコート組成物と接触させトップコートを形成するステップ、（５）前記下塗層と前記トップコートとを硬化して、それによって前記物品もしくは装置を作製するステップを含有する。
【発明を実施するための形態】
【００１４】
本発明の物品もしくは装置は少なくとも一つの金属表面を持つ。金属表面の物質は特に限定はされないが、ヘルスケア物品もしくは装置において汎用される任意の金属もしくは金属合金を含んで良い。例示的な金属物質は、ステンレス鋼、タングステン、ニッケル、コバルト、モリブデン、スズ、バナジウム、チタン、アルミニウム、鉄、銅、亜鉛、銀、鉛もしくはそれらの金属合金を含む。好ましくは金属表面は、ステンレス鋼もしくはタングステンのような生体適合性のある物質を含有する。
【００１５】
本発明によると、金属表面は下塗層と、下塗層を覆うトップコートとによってコートされる。ここで「トップコート」によって、下塗層を覆うコーティング層を意味する。ここで用いられるとき、トップコート上に上塗りを形成する事が望まれるとき、一つもしくはそれ以上の追加のコーティングの層がトップコート上に付着されることは好ましい。
【００１６】
下塗層を形成するのに好適な組成物は、シラノール含有オルガノポリシロキサン樹脂とアルキルシリカートである架橋剤とを含有する。一実施態様において、下塗組成物は本質的にこれら二つの成分からなる。好ましくは、下塗組成物中に、シラノール含有オルガノポリシロキサン樹脂が、約７０〜９５重量％の、より好ましくは８０〜９０重量％の範囲の量で存在し、そして架橋剤が５〜約３０重量％の、より好ましくは約１０〜約２０重量％の量で存在し、これらは下塗組成物の固形成分含有量に基づく。
【００１７】
下塗組成物に有用なシラノール含有オルガノポリシロキサン樹脂は、シラノール末端オルガノポリシロキサンを含む。好適なシラノール含有オルガノポリシロキサンは式Ｉ：
ＭａＤｂＴｃＱｄ                  （式Ｉ）
によって表わされ、
式中、Ｍ＝Ｒ１Ｒ２Ｒ３ＳｉＯ１／２；Ｄ＝Ｒ４Ｒ５ＳｉＯ２／２；Ｔ＝Ｒ６ＳｉＯ３／２；そしてＱ＝ＳｉＯ４／２であり、ここで下付文字、ａ、ｂ、ｃおよびｄはゼロもしくは正の数であり、オルガノポリシロキサン樹脂が芳香族溶剤中で５０重量％の固形物溶液に基づいて、約５センチストークスと１０，０００センチストークスとの間で変化する粘度を有するように選択され、そしてここで各々のＲ１、Ｒ２、Ｒ３、Ｒ４、Ｒ５およびＲ６が独立して、水素、ヒドロキシル、Ｃ１からＣ６０の一価のアルキルラジカル、Ｃ１からＣ６０の一価のハロアルキルラジカル、Ｃ１からＣ６０の一価のアリールラジカル、Ｃ１からＣ６０の一価のアルキルアリールラジカルおよびＣ１からＣ６０の一価のハロアルキルアリールラジカルからなる群より選択され、ここでＲ１、Ｒ２およびＲ３の少なくとも一つがヒドロキシルであるという限定に従う。一実施態様において、Ｒ１〜Ｒ６は独立してヒドロキシル、Ｃ１からＣ４０のアルキルラジカル、より好ましくはＣ１からＣ２０のアルキルラジカル、さらにより好ましくはＣ１〜Ｃ５のラジカルであり、Ｒ１、Ｒ２、Ｒ３の少なくとも一つがヒドロキシルであるという限定に従う。
【００１８】
好ましくは、本発明の下塗組成物に好適なシラノール含有オルガノポリシロキサン樹脂は式：
ＤｅＴｆ                  （式ＩＩ）
を持ち、
ここで、Ｄ＝Ｒ７Ｒ８ＳｉＯ２／２、Ｔ＝Ｒ９ＳｉＯ３／２であり、ここで各々のＲ７、Ｒ８およびＲ９は独立して、アルキルであり、例えばメチル、エチルもしくはプロピルであり、好ましくはメチル、ヒドロキシル、アルコキシもしくはアシロキシであり、１分子中のＲ７、Ｒ８およびＲ９の少なくとも一つがヒドロキシルであるという条件であり、ｅは約１６０から約４５０までであり、そしてｆは約１５から約５０である。好ましい実施態様において、それは式（ＩＩ）によって定義されるメチルシリコーン樹脂である。
【００１９】
下塗層に好適な架橋剤はアルキルシリカートであり得る。本発明に用いるアルキルシリカートは、以下の式：Ｓｉ（ＯＲ１０）（ＯＲ１１）（ＯＲ１２）（ＯＲ１３）（式ＩＩＩ）によって表わされる少なくとも一つのテトラアルキルシリカートを部分的に加水分解して得られる、少なくとも一つの有機溶剤に可溶の縮合物である。この式に関連して、Ｒ１０、Ｒ１１、Ｒ１２およびＲ１３の各々は１から４個の炭素原子を含有するアルキル基である。
【００２０】
テトラアルキルシリカートの例は、テトラメチルシリカート、トリメチルモノエチルシリカート、ジメチルジエチルシリカート、トリメチルモノプロピルシリカート、トリメチルモノブチルシリカート、モノエチルトリエチルシリカート、テトラエチルシリカート、ジメチルジブチルシリカート、トリエチルモノブチルシリカート、トリエチルモノ−ｔｅｒｔ−ブチルシリカート、ジエチルジブチルシリカート、ジエチルジ−ｔｅｒｔ−ブチルシリカート、テトラプロピルシリカート、テトライソプロピルシリカート、モノエチルトリブチルシリカート、ジイソプロピルジブチルシリカート、モノイソプロピルトリイソブチルシリカート、モノイソプロピルトリ−ｔｅｒｔ−ブチルシリカート、トリ−ｓｅｃ−ブチルモノ−ｔｅｒｔ−ブチルシリカート、テトラブチルシリカート、テトライソブチルシリカート、テトラ−ｓｅｃ−ブチルシリカートおよびテトラ−ｔｅｒｔ−ブチルシリカートを含む。それらの中で、テトラエチルシリカートが特に好ましい。
【００２１】
縮合物は有機溶剤に可溶性のテトラアルキルシリカート縮合物であり、塩酸のような好適な触媒の存在下で有機溶剤中にて、式（ＩＩＩ）のテトラアルキルシリカートを、部分的な加水分解に必要とされる量の水によって部分的に加水分解して得られる。特に好ましい縮合物はテトラエチルシリカートの縮合物である。
【００２２】
好ましくは、下塗組成物中において溶剤は必要とされない。しかしながら、もし必要であるなら、溶剤を下塗組成物中において使用してもよい。アルカン、エーテルなどのような汎用の炭化水素溶剤は有用である。好ましくは、溶剤は低い沸点を持つ。一実施態様において、用いられる溶剤はヘキサンである。
【００２３】
下塗組成物は、下塗組成物中のシラノール含有オルガノポリシロキサンおよびアルキルシリカートの総重量に基づいて、５から１０００ｐｐｍの触媒をさらに含有しても良い。触媒は、下塗組成物の成分間の縮合反応を促進する。好適な触媒は、塩化鉄、亜鉛のカルボン酸塩、チタン、スズ、ジルコニウムもしくはそれらの組み合わせであり、例えば、２−エチルヘキサン酸亜鉛、オクチル酸亜鉛、チタン酸エステル、チタン酸テトライソプロピル、チタン酸テトラブチル、ジブチルスズジラウラート、ジメチルスズジネオデカノエート、ジオクチル酸ジブチルスズ、ジメチルスズオキシド、オレイン酸ジメチルヒドロキシスズ、ジブチルスズビス（アセチルアセトナート）および２−エチルヘキサン酸ジルコニウムのようなものを含むがそれらに限定されない。好ましい実施態様において触媒は塩化鉄である。
【００２４】
下塗層を覆うトップコート層を形成するのに用いて良いトップコート組成物は、アルケニル官能性オルガノポリシロキサン、オルガノヒドロゲンシロキサン、ヒドロシリル化触媒、そして任意選択で溶剤を含有する。アルケニル官能性オルガノポリシロキサンは、トップコート組成物中に、トップコート組成物の固形成分含有量に基づいて、約０．５から約３０重量％の、好ましくは約１から約１０重量％の範囲の量で存在する。オルガノヒドロゲンシロキサンは、トップコート組成物中におけるＳｉＨとＳｉ−アルケニル（Ｖｉ）官能性基とが０．８から１０の、そして好ましくは１．２から８の、より好ましくは１．５から５のモル比であるような量で存在する。ヒドロシリル化触媒は、トップコート組成物中のアルケニル官能性オルガノポリシロキサンとオルガノヒドロゲンシロキサンとの総重量に基づいて、約５から約５００ｐｐｍの、好ましくは約１０から約１００ｐｐｍの量で存在する。
【００２５】
トップコート組成物中においての使用に好適なアルケニル官能性オルガノポリシロキサンは一般式：
【化１】
0005689262.tif 000002
を持つ、ビニル鎖末端化ポリシロキサンであり得、
式中、Ｒ１４は不飽和のない一価の炭化水素ラジカルであり、Ｒ１５はアルケニル不飽和を持つ炭化水素ラジカルであり、ｘは０から６３００であり、ｙは０から２５０であり、ｘ＋ｙの合計が少なくとも８０であるという条件である。一実施態様において、Ｒは置換のもしくは不置換のアリール、アルカリールもしくはアルキル基を含む。好ましくは、Ｒ１４は、メチル、エチル、プロピルのようなアルキルであり、好ましくはメチル基であり、そしてＲ１５はビニルもしくはビニルエーテル基である。
【００２６】
本発明のトップコート組成物に好適な、上述の式の好ましい直鎖アルケニル官能性オルガノポリシロキサンの例は、（ＣＨ２＝ＣＨ）（ＣＨ３）２ＳｉＯ［Ｓｉ（ＣＨ３）２Ｏ］１００［Ｓｉ（ＣＨ３）（ＣＨ２ＣＨ２ＣＨ２ＣＨ２ＣＨ＝ＣＨ２）Ｏ］２−Ｓｉ（ＣＨ３）２（ＣＨ＝ＣＨ２）、（ＣＨ２＝ＣＨ）（ＣＨ３）２ＳｉＯ［Ｓｉ（ＣＨ３）２Ｏ］１００［Ｓｉ（ＣＨ３）（ＣＨ＝ＣＨ２）Ｏ］２Ｓｉ（ＣＨ３）２（ＣＨ＝ＣＨ２）、（ＣＨ２＝ＣＨ）（ＣＨ３）２ＳｉＯ［Ｓｉ（ＣＨ３）２Ｏ］６３００［Ｓｉ（ＣＨ３）（ＣＨ＝ＣＨ２）Ｏ］２５０Ｓｉ（ＣＨ３）２（ＣＨ＝ＣＨ２）、（ＣＨ２＝ＣＨ）（ＣＨ３）２ＳｉＯ［Ｓｉ（ＣＨ３）２Ｏ］６３００［Ｓｉ（ＣＨ３）（ＣＨ＝ＣＨ２）Ｏ］６Ｓｉ（ＣＨ３）２（ＣＨ＝ＣＨ２）、（ＣＨ２＝ＣＨ）（ＣＨ３）２ＳｉＯ［Ｓｉ（ＣＨ３）２Ｏ］８０Ｓｉ（ＣＨ３）２（ＣＨ＝ＣＨ２）、（ＣＨ２＝ＣＨ）（ＣＨ３）２ＳｉＯ［Ｓｉ（ＣＨ３）（ＣＨ＝ＣＨ２）Ｏ］１５０Ｓｉ（ＣＨ３）２（ＣＨ＝ＣＨ２）、およびそれらの混合物を含む。
【００２７】
トップコート組成物のオルガノヒドロゲンシロキサンは、
ＭＤｒＤＨｓＭ
ＭＤＨｒＭ
ＭＤｒＤＨｓＭＨ
ＭＨＤｒＤＨｓＭＨおよび
ＭＨＤｒＭＨ
からなる群より選択される式を持つ実質的に直鎖のヒドロゲンシロキサンであり、
式中、
ＭはＲ１６３ＳｉＯ１／２として定義され、
ＭＨはＨｇＲ１６３−ｇＳｉＯ１／２として定義され、
Ｄ＝Ｒ１６Ｒ１６ＳｉＯ２／２であり
ＤＨ＝Ｒ１６ＨＳｉＯ２／２であり、
ここで、Ｒ１６は独立して、１から４０個の炭素原子の、好ましくは１から２０個の炭素原子の、より好ましくは１から６個の炭素原子の、そして最も好ましくは１個と炭素原子の一価の炭化水素であり、下付き文字ｒおよびｓはゼロもしくは正の数であって良く、ｒとｓの合計は約１０から約１００の範囲であり、ｒとｇの合計は少なくとも２であるという条件である。
【００２８】
本発明の他の実施態様において、Ｒ１６は置換のもしくは不置換のアリール、アルカリールもしくはアルキル基を含む。好ましくは、Ｒはメチル基のようなアルキルである。
【００２９】
本発明の好ましい実施態様において、オルガノヒドロゲンシロキサンはＭＤＨｋＭであり、式中ｋは０より大きく約１００より小さく、好ましくは１から５０であり、より好ましくは２から２５であり、そしてもっとも好ましくは５から１０である。ＭおよびＤＨは上述のように定義される。
【００３０】
汎用の白金ヒドロシリル化触媒を、上述のアルケニル官能性ポリオルガノシロキサン中の炭素−炭素の多重結合と本発明のオルガノヒドロゲンシロキサン架橋剤中のケイ素結合の水素原子との間の付加反応を触媒するヒドロシリル化触媒として用いても良い。一般的に、シリコーン組成物の付加架橋のための任意のヒドロシリル化触媒を用いても良い。好ましく用いられるものは白金、パラジウム、イリジウム、ロジウムおよびルテニウムのような金属含有触媒であり、白金および白金化合物が好ましい。特に好ましいのは、ポリオルガノシロキサン可溶性白金−ビニルシロキサン策体およびヘキサクロロ白金酸である。
【００３１】
任意選択で、トップコート組成物はヒドロシリル化金属触媒の阻害剤を含有する。阻害剤はオルガノシリコンの分野において周知である。そのような金属触媒阻害剤のさまざまな種類の例は、エチレン不飽和もしくは芳香族不飽和のアミドのような不飽和の有機化合物（米国特許第４，３３７，３３２号）、アセチレン化合物（米国特許第３，４４５，４２０号、米国特許第４，３４７，３４６号および米国特許第５，５０６，２８９号）、エチレン不飽和イソシアナート（米国特許第３，８８２，０８３号）、オレフィンシロキサン（米国特許第３，９８９，６６７号）、不飽和炭化水素ジエステル（米国特許第４，２５６，８７０号、米国特許第４，４７６，１６６号および米国特許第４，５６２，０９６号）および共役エン‐イン（米国特許第４，４６５，８１８号および米国特許第４，４７２，５６３号）、ヒドロペルオキシド（米国特許第４，０６１，６０９号）、ケトン（米国特許第３，４１８，７３１号）、スルホキシド、アミン、ホスフィン、ホスファイト、ニトリル（米国特許第３，３４４，１１１号）、ジアジリジン（米国特許第４，０４３，９７７号）ハーフエステルおよびハーフアミド（米国特許第４，５３３，５７５号）のような他の有機化合物、および様々な塩（米国特許第３，４６１，１８５号のようなもの）を含む。本発明の組成物はこれらの種類の阻害剤の任意のものからの阻害剤を含有できる。
【００３２】
阻害剤は、エチレン不飽和アミド、芳香族不飽和アミド、アセチレン化合物、エチレン不飽和イソシアナート、オレフィンシロキサン、不飽和炭化水素ジエステル、不飽和酸不飽和炭化水素モノエステル、共役エン−イン、ヒドロペルオキシド、ケトン、スルホキシド、アミン、ホスフィン、ホスファイト、ニトリルおよびジアジリジンからなる群より選択して良い。
【００３３】
任意選択で、溶剤をトップコート組成物において使用できる。好ましい実施態様において、約７０から約９５重量％の、好ましくは約８０から約９５重量％の不活性の溶剤を含む。好適な溶剤はアルキルもしくは芳香族の炭化水素またはそれらの混合物を含む。例示的な溶剤はヘプタン、ヘキサンおよびキシレンを含むがそれらに限定されない。任意選択で、エーテルおよびアルコールは少量で、通常、溶媒系の２５％未満で含まれる。例示的なアルコールは、メタノール、エタノール、プロパノール、イソプロパノール、ｎ−ブタノール、ｔｅｒｔ−ブタノール、メトキシプロパノール、エチレングリコール、ジエチレングリコールブチルエーテル、もしくはそれらの組み合わせを含む。所望ならアセトン、メチルエチルケトン、エチレングリコールモノプロピルエーテルおよび２−ブトキシエタノールのような他の水混和性の有機溶媒もまた、少量で利用できる。
【００３４】
下塗組成物およびトップ組成物の両方を、上述の成分を単に混合する事によって作製できる。いったん、下塗組成物およびトップコート組成物が作製されると、それらを物品もしくは装置の金属表面へと塗布できる。
【００３５】
本発明の他の実施態様によると、（１）少なくとも一つの金属表面を持つ物品もしくは装置を提供するステップ、（２）本発明による下塗組成物およびコーティング組成物を提供するステップ、（３）前記金属表面を前記下塗り組成物と接触させて下塗層を形成するステップ、（４）前記下塗層と前記トップコート組成物とを接触させてトップコートを形成するステップ、（５）前記下塗層と前記トップコートを硬化させてそれによって前記物品もしくは装置を作製するステップのステップを含有する、コートされた金属表面を持つ物品もしくは装置を作製する方法が提供される。
【００３６】
下塗組成物を、例えば、浸し塗り（ｄｉｐｐｉｎｇ）、はけ塗り（ｂｒｕｓｈｉｎｇ）、ワイプ塗装（ｗｉｐｉｎｇ）、スプレー塗装（ｓｐｒａｙｉｎｇ）、全浸漬塗装（ｔｏｔａｌ  ｉｍｍｅｒｓｉｏｎ）など当業者に公知の技術を用いて金属表面へと塗布でき、浸し塗りおよびスプレー塗装が好ましい技術である。もし下塗組成物が溶剤を含有するならトップコート組成物を基体へと塗布する前に最初に溶剤を蒸発させることが好ましい。
【００３７】
トップコート組成物を、浸し塗り、はけ塗り、ワイプ塗装、スプレー塗装、全浸漬塗装などのような技術によって下塗された金属表面へと塗布できる。好ましくはニードルはトップコート組成物へと浸し塗りされて、ニードル上にトップコートを形成できる。
【００３８】
下塗およびトップコートの硬化を、例えば、オーブンによる熱硬化のような当業者に周知の汎用の方法によって達成できる。好適な硬化条件はコーティング組成物による。好ましい硬化条件は、コートされた基体を８０から３００℃で１もしくは２秒から約２０分までの期間加熱することである。より好ましい硬化条件は、コートされた基体を８０℃から２００℃で約５秒から約５分間までの期間加熱することである。
【００３９】
本発明のコートされた物品もしくは装置は多くの用途において用いられ得る。物品へのコーティングは堅牢性でありそして低い摩擦係数を示すので、コーティングは、例えば外科用装置、ニードル、好ましくは外科用ニードル、かみそり、および切断／スライス装置のようなヘルスケア関連物品もしくは装置において特に有用である。外科用ニードルのような装置へとこのコーティングを塗布する事は、より少ない力によって組織を貫通させる装置の性能を向上させるのを助ける事ができ、そしてそれゆえ好ましい実施態様である。
【００４０】
以下の実施例は説明であり、ここで開示され、特許請求される本発明の限定をするものではない。他に明確に述べられない限りは全ての部およびパーセントは重量に基づき、全ての温度は摂氏である。ここで引用される全ての特許出願、特許および他の文献は、参照によりその全ての内容をここに組み入れる。
【実施例】
【００４１】
実施例
実施例１〜７および比較例（ａ）〜（ｇ）
第一部：下塗組成物の調製
以下の構造を持つ成分が下塗組成物を形成するために混合された：８４．２３重量％の（Ｔ８９．５Ｄ９）ｘＯＨ、０．５重量％のＯＨ含量に基づいてｘ〜２〜５、１５．７０重量％のＴ（ＯＣＨ２ＣＨ３）〜２．５および７２５ｐｐｍの塩化鉄。
【００４２】
第二部：トップコート組成物の調製
以下の成分がトップコート組成物を形成するために混合された：９６．６７部のヘキサン、３．３３部のビニル官能性ポリジメチルシロキサンガム（４８．３４部のＭｖｉＤ６３００Ｄｖｉ２５０Ｍｖｉと５１．６６部のＭｖｉＤ６３００Ｄｖｉ６Ｍｖｉ）、０．０３３部の架橋剤ＭｖｉＤｌ１５０Ｍｖｉおよび０．０２８部の白金触媒。
【００４３】
第三部：コートされた金属基体の調製
１４のステンレス鋼パネル（ＱパネルＲＳ−１４、１．５ミリメートル（０．０６インチ）×２．５４センチメートル（１インチ）×１０．２センチメートル（４インチ））のセットが清浄にされた。第一部で調製された下塗組成物が７つのパネルに清浄なクロスによってワイプ塗装され、そして１０分間空気乾燥された。
【００４４】
７つの下塗されたパネルの実施例１〜７と残りの７つの下塗されてないパネルの比較例（ａ）〜（ｇ）が、浸し塗り技術を用いて第二部に記載されたトップコート組成物で塗装された。
【００４５】
コートされたパネルはその後、１９０℃にセットされた強制空気オーブンに配置され、２、２．５、３、３．５、４、４．５および５分間硬化された。それらはオーブンから取り出され、室温に冷まされた。それぞれのコーティングのポリウレタン基体に対する動摩擦係数（ＣｏＦ）が測定され、結果が表１に示された。Ｉｎｓｔｒｕｍｅｎｔｏｒ社のＳＰ−１０１Ｂスリップ／ピールテスターがＡＳＴＭ標準Ｄ−１８９４によるＣｏＦ試験を実施するために使用された。結果より、下塗層の存在が、コーティングの摩擦係数を減少させるのを助ける事が見られた。例えば、実施例７および比較例（ｇ）に見られるように、金属パネルが下塗されるとき動摩擦係数は、下塗されていない基体と比較して、０．０２７から０．００９へと減少した。
【００４６】
【表１】
0005689262.tif 000003
【００４７】
本発明は、それらの特定の実施態様を参照して上述されてきたが、ここに開示される発明の概念から離れることなく、多くの変更、修正および変化をなしえることは明らかである。従って、添付される請求項の精神および広い範囲に入るすべてのそれらの変更、修正、変化を包含する事が意図される。